【手続補正書】
【提出日】平成19年10月11日(2007.10.11)
【手続補正１】
【補正対象書類名】特許請求の範囲
【補正対象項目名】全文
【補正方法】変更
【補正の内容】
【特許請求の範囲】
【請求項１】
耐熱性基材を備えると共に、この耐熱性基材の片面に、当該耐熱性基材とはく離可能で、かつ被保護物に対する接着性を有し、耐熱性基材から被保護物の表面に転写されて、当該被保護物を保護するラミネートを形成するための表面保護層が積層されたラミネート用部材であって、
上記耐熱性基材の、表面保護層が積層される面が、バインダのもとになるシランカップリング剤およびシリカゾルと、マット剤とを含む塗工液を塗布した後、シランカップリング剤とシリカゾルとをゾル−ゲル反応させて形成され、バインダ中にマット剤が分散された構造を有すると共に、表面保護層に対して離型性を有するマット層を形成することで、あらかじめ粗面化されていることを特徴とするラミネート用部材。
【請求項２】
マット層が、シリカゾルＳとシランカップリング剤Ｃとを、重量比Ｓ／Ｃで表して２０／８０〜７０／３０の割合で含む塗工液を用いて形成されている請求項１記載のラミネート用部材。
【請求項３】
マット剤が、吸油量２５０ｍｌ／１００ｇ以上、比表面積２００ｍ２／ｇ以上のシリカである請求項１記載のラミネート用部材。
【請求項４】
マット層が、当該マット層を形成する固形分の総量に対して５〜２０重量％のマット剤を含有する塗工液を用いて形成されている請求項１記載のラミネート用部材。
【請求項５】
表面保護層が、マット層上に、当該マット層に対して離型性を有する表面保護層本体と、被保護物に対して接着性を有する接着層とをこの順に積層して形成されている請求項１記載のラミネート用部材。
【手続補正２】
【補正対象書類名】明細書
【補正対象項目名】０００６
【補正方法】変更
【補正の内容】
【０００６】
請求項１記載の発明は、耐熱性基材を備えると共に、この耐熱性基材の片面に、当該耐熱性基材とはく離可能で、かつ被保護物に対する接着性を有し、耐熱性基材から被保護物の表面に転写されて、当該被保護物を保護するラミネートを形成するための表面保護層が積層されたラミネート用部材であって、
上記耐熱性基材の、表面保護層が積層される面が、バインダのもとになるシランカップリング剤およびシリカゾルと、マット剤とを含む塗工液を塗布した後、シランカップリング剤とシリカゾルとをゾル−ゲル反応させて形成され、バインダ中にマット剤が分散された構造を有すると共に、表面保護層に対して離型性を有するマット層を形成することで、あらかじめ粗面化されていることを特徴とするラミネート用部材である。
【手続補正３】
【補正対象書類名】明細書
【補正対象項目名】０００７
【補正方法】変更
【補正の内容】
【０００７】
請求項２記載の発明は、マット層が、シリカゾルＳとシランカップリング剤Ｃとを、重量比Ｓ／Ｃで表して２０／８０〜７０／３０の割合で含む塗工液を用いて形成されている請求項１記載のラミネート用部材である。
請求項３記載の発明は、マット剤が、吸油量２５０ｍｌ／１００ｇ以上、比表面積２００ｍ２／ｇ以上のシリカである請求項１記載のラミネート用部材である。
【手続補正４】
【補正対象書類名】明細書
【補正対象項目名】０００８
【補正方法】変更
【補正の内容】
【０００８】
請求項４記載の発明は、マット層が、当該マット層を形成する固形分の総量に対して５〜２０重量％のマット剤を含有する塗工液を用いて形成されている請求項１記載のラミネート用部材である。
請求項５記載の発明は、表面保護層が、マット層上に、当該マット層に対して離型性を有する表面保護層本体と、被保護物に対して接着性を有する接着層とをこの順に積層して形成されている請求項１記載のラミネート用部材である。
【手続補正５】
【補正対象書類名】明細書
【補正対象項目名】００２１
【補正方法】変更
【補正の内容】
【００２１】
このうち、加水分解性基ＯＲ１としては、メトキシ基、エトキシ基、ｎ−プロポキシ基、ｉ−プロポキシ基、ｎ−ブトキシ基、ｉ−ブトキシ基、ｔ−ブトキシ基等が挙げられる。また、有機官能基Ｘとしては、その構造中に、ビニル基、エポキシ基、スチリル基、メタクリロキシ基、アクリロキシ基、アミノ基、ウレイド基、クロロプロピル基、メルカプト基、スルフィド基などの官能基を有する基が挙げられる。耐熱性基材２として、先に述べたポリエチレンテレフタレートフィルムを使用する場合に、当該フィルムとの密着性に優れたマット層３を形成するための有機官能基Ｘとしては、上記のうち、エポキシ基、アミノ基、メルカプト基を含む基が挙げられる。
【手続補正６】
【補正対象書類名】明細書
【補正対象項目名】００２２
【補正方法】変更
【補正の内容】
【００２２】
有機官能基Ｘが、エポキシ基を含む基であるシランカップリング剤の例としては、２−（３，４−エポキシシクロへキシル）エチルトリメトキシシラン、３−グリシドキシプロピルトリメトキシシラン、３−グリシドキシプロピルトリエトキシシラン、３−グリシドキシプロピルメチルジエトキシシランが挙げられる。また、有機官能基Ｘが、アミノ基を含む基であるシランカップリング剤の例としては、Ｎ−２−（アミノエチル）−３−アミノプロピルメチルジメトキシシラン、Ｎ−２−（アミノエチル）−３-アミノプロピルトリメトキシシラン、Ｎ−２−（アミノエチル）−３−アミノプロピルトリエトキシシラン、３−アミノプロピルトリメトキシシラン、３−アミノプロピルトリエトキシシラン、３−トリエトキシシリル−Ｎ−（１，３−ジメチル−ブチリデン)プロピルアミン、Ｎ−フェニル−３−アミノプロピルトリメトキシシランが挙げられる。さらに、有機官能基Ｘが、メルカプト基を含む基であるシランカップリング剤の例としては、３−メルカプトプロピルメチルジメトキシシラン、３−メルカプトプロピルトリメトキシシランが挙げられる。このうち、有機官能基Ｘが、エポキシ基を含む基であるシランカップリング剤が、マット剤の分散性が良い上、マット層３のマット感の点でも優れているため、最も好適に使用される。
【手続補正７】
【補正対象書類名】明細書
【補正対象項目名】００２４
【補正方法】変更
【補正の内容】
【００２４】
マット剤としては、マット層３の表面３１をマット面に仕上げることができる、有機または無機の種々の微小粒子が、いずれも使用可能である。そのような微小粒子としては、例えば、シリカ、タルク、炭酸カルシウム、沈降性硫酸バリウム、アルミナ、酸性白土、クレー、炭酸マグネシウム、カーボンブラック、酸化スズ、チタンホワイト、尿素樹脂粉末などが挙げられる。
【手続補正８】
【補正対象書類名】明細書
【補正対象項目名】００２７
【補正方法】変更
【補正の内容】
【００２７】
なお、吸油量が大きすぎるシリカを使用した場合には、塗工液の粘度が高くなりすぎて、均一に塗布するのが難しくなるおそれがあるので、シリカの吸油量は、上記の範囲内でも特に、４００ｍｌ／１００ｇ以下であるのが好ましい。また、比表面積が大きすぎるシリカは、粒径が小さすぎて、却って、シランカップリング剤とシリカゾルとを含む塗工液中に、凝集等を生じることなく均一に分散させるのが難しいので、シリカの比表面積は、上記の範囲内でも特に、５００ｍ２／ｇ以下であるのが好ましい。
【手続補正９】
【補正対象書類名】明細書
【補正対象項目名】００３９
【補正方法】変更
【補正の内容】
【００３９】
図３を参照して、このラミネート装置は、本発明のラミネート用部材１を、表面保護層４側を外側にしてロール状に捲回した原反ロール１１と、この原反ロール１１から、図中に実線の矢印で示すように連続的に繰り出したラミネート用部材１の、表面保護層４側の表面に沿わせて、図中に一点鎖線の矢印で示すように、ラミネートする枚葉状の記録媒体Ｐを供給する供給トレー１２と、この両者を間に挟んで加熱しながら加圧することで、記録媒体Ｐの表面に表面保護層４を転写するための、熱ロール１３と圧ロール１４とを備えている。
【手続補正１０】
【補正対象書類名】明細書
【補正対象項目名】００４９
【補正方法】変更
【補正の内容】
【００４９】
実施例１０：
いずれも実施例１で使用したのと同じＡ液４３．２重量部と、Ｂ液４３．２重量部とを配合（シリカゾルＳとシランカップリング剤Ｃの重量比Ｓ／Ｃ＝５０／５０）して１時間、かく拌した後、有機バインダとしてのポリアミド樹脂〔富士化成工業社製のトーマイド（登録商標）３９４〕９．６重量部を加えて１時間、かく拌し、マット剤としてのシリカ〔富士化学シリシア社製のサイリシア３７０〕４．０重量部を加えてさらに１時間、かく拌してマット層３用の塗工液を調製したこと以外は実施例１と同様にして、ラミネート用部材１を製造した。
【手続補正１１】
【補正対象書類名】図面
【補正対象項目名】図３
【補正方法】変更
【補正の内容】
【図３】
2006123422.tif 000001